(57)【要約】【課題】本発明は、形成される塗膜の耐水性と耐汚染性に優れ、更に、耐候性及び表面タック等の総合的な性能にバランスよく優れる水性塗料を得るための塗料用添加剤及びそのような塗料用添加剤を含んで成る水性塗料を提供する。【解決手段】（ａ）重合性不飽和単量体を重合して得られた（Ａ）水性樹脂を含む塗料用添加剤であって、（Ａ）水性樹脂の酸価は２０〜６０ｍｇＫＯＨ／ｇであり、（ａ）重合性不飽和単量体は、（ａ１）ヒドロキシル基およびエチレン性二重結合を有する単量体を含んで成る塗料用添加剤を含む塗料は、形成される塗膜の耐水性と耐汚染性に優れ、更に、耐候性及び表面タック等に総合的にバランスよく優れる。（ａ）重合性不飽和単量体は、（ａ２）アルコキシシリル基およびエチレン性二重結合を有する単量体を含んで成ることが好ましい。本発明に係る塗料用添加剤は、耐汚染化剤として使用できる。【選択図】なし【特許請求の範囲】
【請求項１】
（ａ）重合性不飽和単量体を重合して得られた（Ａ）水性樹脂を含む塗料用添加剤であって、
（Ａ）水性樹脂の酸価は２０〜６０ｍｇＫＯＨ／ｇであり、
（ａ）重合性不飽和単量体は、（ａ１）ヒドロキシル基およびエチレン性二重結合を有する単量体を含んで成ることを特徴とする塗料用添加剤。
【請求項２】
（ａ）重合性不飽和単量体は、さらに、（ａ２）アルコキシシリル基およびエチレン性二重結合を有する単量体を含んで成る請求項１に記載の塗料用添加剤。
【請求項３】
耐汚染化剤として使用される請求項１又は２に記載の塗料用添加剤。
【請求項４】
請求項１〜３のいずれかに記載の塗料用添加剤を含む塗料。
【発明の詳細な説明】
【技術分野】
【０００１】
本発明は、塗料用添加剤及びそれを含む塗料に関する。
【背景技術】
【０００２】
建築物や塗装に用いられる外装塗料に求められる性能として、塗料から形成される塗膜の耐候性に加えて、雨風、排気ガス、塵、砂などによる雨染み等の汚染に対する耐汚染性が検討されることが多い。近年、塗料分野においても環境に優しいこと等を考慮して溶剤系から水系への転換がなされつつあるが、水系塗料は、それから形成される塗膜の硬度が低く、耐汚染性は低下する傾向にある。
【０００３】
特許文献１は、２個以上のヒドロキシル基を有する繰り返し単位を１個以上含有し、その繰り返し単位の含有割合（重量基準）が１０％を超える重合体からなる低汚染化剤を開示する。
特許文献２は、α，β−モノエチレン性不飽和基含有アルコキシシランと、α，β−モノエチレン性不飽和基含有ヒドロキシアルキルエステルと、他のα，β−モノエチレン性不飽和基含有化合物と、共重合可能な他のα，β−モノエチレン性不飽和基含有化合物とを有機溶媒を用いた溶液重合で得られた、重量平均分子量が３０００〜２０００００であるビニル系樹脂を含有する溶剤系コーティング剤を開示する。
【０００４】
しかしながら、特許文献１の実施例では、樹脂の耐水性が不十分であるため、形成される塗膜の耐水性が不十分である。更に、得られる樹脂から低汚染化剤が流出し得るので、低汚染性能が低下し得る。
特許文献２のコーティング剤は、耐汚染性や樹脂の安定性が不十分であり得、更に溶剤系であるため、水系用途には使用しがたい。
環境問題を考慮すると、今後、水系塗料には、ますます高い性能が求められる。塗料業界では、形成される塗膜の耐水性と耐汚染性に優れ、更に、耐候性及び表面タック等の総合的な性能にバランスよく優れる水性塗料の開発が急務であった。
【先行技術文献】
【特許文献】
【０００５】
【特許文献１】特開２００３-０５５６１７号公報
【特許文献２】特開２００５-２３２２６５号公報
【発明の概要】
【発明が解決しようとする課題】
【０００６】
本発明は、このような事情を鑑みなされたもので、形成される塗膜の耐水性と耐汚染性に優れ、更に、耐候性及び表面タック等の総合的な性能にバランスよく優れる水性塗料を得るための塗料用添加剤及びそのような塗料用添加剤を含んで成る水性塗料を提供することを目的とする。
【課題を解決するための手段】
【０００７】
本発明者は鋭意研究を重ねた結果、特定の単量体を含んで成る重合性不飽和単量体を重合して得られた水性樹脂を含んで成る塗料用添加剤を含む塗料であって、水性樹脂の酸価を特定の範囲に制御すると、塗料から形成される塗膜は、耐水性と耐汚染性に優れ、更に、耐候性及び表面タック等に総合的にバランスよく優れることを見出し、本発明を完成させるに至ったものである。
【０００８】
即ち、本発明は一の要旨において、
（ａ）重合性不飽和単量体を重合して得られた（Ａ）水性樹脂を含む塗料用添加剤であって、
（Ａ）水性樹脂の酸価は２０〜６０ｍｇＫＯＨ／ｇであり、
（ａ）重合性不飽和単量体は、（ａ１）ヒドロキシル基およびエチレン性二重結合を有する単量体を含んで成る塗料用添加剤を提供する。
本発明に係る塗料用添加剤は、特に外装用の塗料に添加することで、優れた性能を塗料に与えることができる。特に耐汚染化剤として好ましく使用することができる。
【０００９】
本発明は、一の態様において、（ａ）重合性不飽和単量体は、さらに、（ａ２）アルコキシシリル基およびエチレン性二重結合を有する単量体を含んで成る塗料用添加剤を提供する。
本発明は、他の態様において、（ａ）重合性不飽和単量体は、さらに、（ａ４）その他の単量体を含んで成る塗料用添加剤を提供する。
【００１０】
本発明は、他の要旨において、上述の塗料用添加剤を含む塗料を提供する。
【発明の効果】
【００１１】
本発明に係る塗料用添加剤は、（ａ）重合性不飽和単量体を重合して得られた（Ａ）水性樹脂を含み、
（Ａ）水性樹脂の酸価は２０〜６０ｍｇＫＯＨ／ｇであり、
（ａ）重合性不飽和単量体は、（ａ１）ヒドロキシル基およびエチレン性二重結合を有する単量体を含んで成るので、
従来の塗料用添加剤と比較して、本発明に係る塗料用添加剤を用いると、形成される塗膜の耐水性と耐汚染性に優れ、更に、耐候性及び表面タック等の総合的な性能にバランスよく優れる水性塗料を得ることができる。
【００１２】
本発明に係る塗料用添加剤は、（ａ）重合性不飽和単量体が、さらに、（ａ２）アルコキシシリル基およびエチレン性二重結合を有する単量体を含んで成る場合、形成される塗膜の耐汚染性がよりいっそう向上した水性塗料を得ることができる。
【００１３】
本発明に係る塗料用添加剤は、（ａ）重合性不飽和単量体が、さらに、（ａ４）その他単量体を含んで成る場合、（Ａ）水性樹脂のガラス転移温度（Ｔｇ）をより容易に制御することができ、本発明に係る塗料用添加剤を含む水性塗料から形成される塗膜の表面タック性能、耐汚染性能を向上させることができる。
【００１４】
本発明に係る塗料用添加剤は、耐汚染化剤として使用することができる。
本発明に係る塗料は、本発明に係る塗料用添加剤を含むので、形成される塗膜が、耐汚染性及び耐水性に優れ、更に、耐候性及び表面タック性能などの性能のバランスに優れる。本発明に係る塗料は、形成される塗膜の耐汚染性等に優れるので、特に、屋外の建築物に好適に使用することができる。
【発明を実施するための形態】
【００１５】
本発明に係る塗料用添加剤は、（ａ）重合性不飽和単量体を重合して得られた（Ａ）水性樹脂を含み、
（Ａ）水性樹脂の酸価は２０〜６０ｍｇＫＯＨ／ｇであり、
（ａ）重合性不飽和単量体は、（ａ１）ヒドロキシル基およびエチレン性二重結合を有する単量体を含んで成る。
【００１６】
本発明において「（ａ）重合性不飽和単量体」とは、エチレン性二重結合を有するラジカル重合性単量体をいう。（ａ）重合性不飽和単量体として、「（ａ１）ヒドロキシル基およびエチレン性二重結合を有する単量体」、「（ａ２）アルコキシシリル基およびエチレン性二重結合を有する単量体」、「（ａ３）酸基とエチレン性二重結合を有する単量体」及び「（ａ４）その他のエチレン性二重結合を有する単量体」を例示できる。（ａ）重合性不飽和単量体は、（ａ１）単量体を含み、場合により、（ａ２）〜（ａ４）単量体を含んでなる。
【００１７】
本明細書において「エチレン性二重結合」とは、重合反応（ラジカル重合）し得る炭素原子間二重結合をいう。そのようなエチレン性二重結合を有する官能基として、例えば、ビニル基（ＣＨ２＝ＣＨ−）、（メタ）アリル基（ＣＨ２＝ＣＨ−ＣＨ２−及びＣＨ２＝Ｃ（ＣＨ３）−ＣＨ２−）、（メタ）アクリロイルオキシ基（ＣＨ２＝ＣＨ−ＣＯＯ−及びＣＨ２＝Ｃ（ＣＨ３）−ＣＯＯ−）、（メタ）アクリロイルオキシアルキル基（ＣＨ２＝ＣＨ−ＣＯＯ−Ｒ−及びＣＨ２＝Ｃ（ＣＨ３）−ＣＯＯ−Ｒ−）及び−ＣＯＯ−ＣＨ＝ＣＨ−ＣＯＯ−等を例示できる。
【００１８】
尚、本明細書においては、アクリル酸及びメタクリル酸を総称して「（メタ）アクリル酸」ともいい、アクリル酸エステルとメタクリル酸エステル」又は「（メタ）アクリレート」ともいう。アリル基及びアクリロイルオキシ基についても同様である。
【００１９】
「（ａ１）ヒドロキシル基およびエチレン性二重結合を有する単量体」（以下「（ａ１）単量体ともいう」）とは、ラジカル重合反応によって得られる（Ａ）水性樹脂に、ヒドロキシル基を付与することができる化合物をいい、本発明に係る（Ａ）水性樹脂が得られ、目的とする塗料用添加剤を得ることができるものであれば特に制限されるものではない。（ａ１）ヒドロキシル基およびエチレン性二重結合を有する単量体は、ヒドロキシル基とエチレン性二重結合を共に有し、ヒドロキシル基とエチレン性二重結合は、例えば、エステル結合、アミド結合及びアルキレン基等の他の官能基を介して結合してよい。
【００２０】
（ａ１）ヒドロキシル基およびエチレン性二重結合を有する単量体として、下記式（Ｉ）で示される化合物が好ましい。
（Ｉ）：ＣＨ２＝ＣＲ１−Ｘ−Ｒ２
[但し、式（Ｉ）において、Ｒ１は、Ｈ、メチル基もしくはエチル基、Ｘは、エステル基又はアミド基（好ましくは、−ＣＯＯ−及び−ＣＯＮＨ−）、Ｒ２はヒドロキシル基を有する官能基を表す。]
【００２１】
式（Ｉ）のＲ２として、ヒドロキシアルキル基が好ましく、ヒドロキシアルキル基のアルキル基は、置換基を有してよく、環状構造を有しても良い。ヒドロキシアルキル基として、例えば、ヒドロキシメチル基、２−ヒドロキシエチル基、３−ヒドロキシプロピル基、４−ヒドロキシブチル基、５−ヒドロキシペンチル基、６−ヒドロキシヘキシル基、７−ヒドロキシヘプチル基、４−ヒドロキシシクロヘキシル基、（４−ヒドロキシメチルシクロヘキシル）メチル基、３−クロロ−２−ヒドロキシプロピル基等を例示できる。
【００２２】
（ａ１）ヒドロキシル基を含有し、エチレン性二重結合を有する単量体の具体例として、２−ヒドロキシエチル（メタ）アクリレート、３−ヒドロキシルプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、(４-ヒドロキシメチルシクロヘキシル)メチル（メタ）アクリレート、３−クロロ−２−ヒドロキシプロピル（メタ）アクリレート、Ｎ−ヒドロキシメチル（メタ）アクリルアミド、ヒドロキシメチル（メタ）アクリレート、ヒドロキシエチルアクリレートなどを例示できる。耐水性及び耐汚染性のバランスを考慮すると、２−ヒドロキシエチル（メタ）アクリレートがより好ましい。
【００２３】
本発明における「（ａ２）アルコキシシリル基およびエチレン性二重結合を有する単量体」（以下「（ａ２）単量体」ともいう）とは、ラジカル重合反応によって得られる（Ａ）水性樹脂に、アルコキシシリル基を付与することができる化合物をいい、本発明に係る（Ａ）水性樹脂が得られ、目的とする塗料用添加剤を得ることができるものであれば特に制限されるものではない。（ａ２）アルコキシシリル基およびエチレン性二重結合を有する単量体は、アルコキシシリル基とエチレン性二重結合を共に有し、アルコキシシリル基とエチレン性二重結合は、例えば、エステル結合、アミド結合及びアルキレン基等の他の官能基を介して結合してよい。
【００２４】
ここで「アルコキシシリル基」とは、加水分解することによってケイ素に結合するヒドロキシル基（Ｓｉ−ＯＨ）を与えるケイ素含有の官能基をいう。「アルコキシシリル基」として、例えば、トリメトキシシル基、トリエトキシシリル基、ジメトキシシリル基、ジメトキシメチルシリル基、ジエトキシシリル基、モノエトキシシリル基、及びモノメトキシシリル基等のアルコキシシルリ基を例示できる。特に、トリメトキシシリル基およびトリエトキシシリル基が好ましい。「エチレン性二重結合」については、上述の通りである。
【００２５】
（ａ）重合性不飽和単量体は（ａ２）単量体を含むので、（Ａ）水性樹脂はアルコキシシリル基を含んでなる。本発明に係る塗料用添加剤を含む塗料から形成される塗膜を乾燥すると、アルコキシシリル基は脱水縮合反応し、塗膜中で架橋し、（Ａ）水性樹脂の内部または（Ａ）水性樹脂同士の間に架橋構造を形成し得、塗膜の耐候性及び耐水性等の向上に寄与し得る。また塗膜の乾燥後、塗膜の表面に本発明に係る塗料用添加剤を固定化することができるので、塗膜の耐汚染性及び表面タック性等を長く持続することができると考えられる。
【００２６】
（ａ２）アルコキシシリル基およびエチレン性二重結合を有する単量体として、下記式（ＩＩ）で示される化合物を例示できる。
（ＩＩ）：Ｒ５Ｓｉ（ＯＲ６）（ＯＲ７）（ＯＲ８）
［但し、式（ＩＩ）において、Ｒ５はエチレン性二重結合を有する官能基であり、Ｒ６、Ｒ７及びＲ８は、炭素数１〜５のアルキル基である。Ｒ６、Ｒ７及びＲ８は、相互に同一でも異なってもよい。］
【００２７】
Ｒ５のエチレン性二重結合を有する官能基として、例えば、ビニル基、（メタ）アリル基、（メタ）アクリロイルオキシ基、２−（メタ）アクリロイルオキシエチル基、２−（メタ）アクリロイルオキシプロピル基、３−（メタ）アクリロイルオキシプロピル基、２−（メタ）アクリロイルオキシブチル基、３−（メタ）アクリロイルオキシブチル基、４−（メタ）アクリロイルオキシブチルを例示できる。
Ｒ６、Ｒ７、Ｒ８の炭素数１〜５のアルキル基として、例えば、メチル基、エチル基、ｎ−プロピル基、イソプロピル基、ｎ−ブチル基、イソブチル基、ｓｅｃ−ブチル基、ｔ−ブチル基、及びｎ−ペンチル基等の直鎖または分岐鎖のアルキル基を例示できる。
【００２８】
（ａ２）アルコキシシリル基を含有しエチレン性二重結合を有する単量体として、（ａ２−１）ビニルトリメトキシシラン、ビニルトリエトキシシラン及びビニルトリｎ−ブトキシシランなどのビニルトリアルコキシシラン：及び下記式（ＩＩＩ）で示される化合物
（ＩＩＩ）：ＣＨ２＝ＣＲ３−ＣＯＯ−Ｚ−Ｓｉ（ＯＲ４）３
［但し、式（ＩＩＩ）において、Ｒ３は、ＨもしくはＣＨ３、Ｒ４は、炭素数1〜３のアルキル基、Ｚは炭素数１〜６のアルキレン基を表す。］である化合物が好ましい。
【００２９】
式（ＩＩＩ）で示される化合物として、３−（メタ）アクリロイルオキシプロピルトリメトキシシラン及び３−（メタ）アクリロイルオキシプロピルトリエトキシシランが好ましく、特に、３−（メタ）アクリロイルオキシプロピルトリメトキシシランが好ましい。
【００３０】
これらの（ａ２）アルコキシシリル基を含有しエチレン性二重結合を有する単量体は、（Ａ）水性樹脂を含む塗料用添加剤の性質に応じて適宣選択することができ、単独で又は組み合わせて使用することができる。
【００３１】
本発明では、（Ａ）水性樹脂の酸価に応じて、「（ａ３）酸基とエチレン性二重結合を有する単量体」（以下「（ａ３）単量体」ともいう）を使用することができる。ここで「（ａ３）酸基とエチレン性二重結合を有する単量体」とは、ラジカル重合反応によって得られる（Ａ）水性樹脂に、酸基を付与することができる化合物をいい、本発明に係る（Ａ）水性樹脂が得られ、目的とする塗料用添加剤を得ることができるものであれば特に制限されるものではない。
【００３２】
本明細書において「酸基」とは、水中で水素イオンを放出して対応する負電荷を有する官能基を形成し得る官能基（例えば、−ＣＯＯＨ及び−ＳＯ3Ｈ等）、その対応する負電荷を有する官能基（例えば、−ＣＯＯ-及び−ＳＯ3-等）及び負電荷が対カチオンによって電気的に中和されている官能基（例えば、−ＣＯＯ-Ｎａ+及び−ＳＯ3-Ｋ+等）をいう。これらの「水中で水素イオンを放出して負電荷を有する官能基を形成し得る官能基」、「負電荷を有する官能基」及び「負電荷が対カチオンによって電気的に中和されている官能基」は、各官能基の周囲の状態、例えば、ｐＨ等を変えることによって、容易に相互に変換可能であることはいうまでもない。
【００３３】
ここで、「水中で水素イオンを放出して負電荷を有する官能基を形成し得る官能基」として、例えば、カルボキシル基（−ＣＯＯＨ）、スルホン酸基（又はスルホ基）（−ＳＯ3Ｈ）、及びリン酸基（−ＰＯ4Ｈ2）等を例示できる。
更に、「負電荷が対カチオンによって電気的に中和されている官能基」及び「負電荷を有する官能基」として、例えば、カルボン酸塩基（−ＣＯＯ-及び−ＣＯＯＭ1）、スルホン酸塩基（−ＳＯ3-及び−ＳＯ3Ｍ2）、及びリン酸塩基（−ＰＯ4Ｈ-、−ＰＯ42-及び−ＰＯ4Ｍ3Ｍ4）等を例示できる［但し、Ｍ1、Ｍ2、Ｍ3、及びＭ4は、アルカリ金属、アルカリ土類金属又はアンモニウムである（尚、Ｍ3及びＭ4は、いずれか一方が水素であってもよい）］。
「エチレン性二重結合」については、上述の通りである。
【００３４】
このような「（ａ３）酸基を含有しエチレン性二重結合を有する単量体」として、例えば、以下の化合物を例示できる：
アクリル酸、メタクリル酸、イタコン酸、フマール酸、マレイン酸、マレイン酸の半エステル等のカルボキシル基及びエチレン性二重結合を有する化合物、並びにカルボン酸塩基及びエチレン性二重結合を有する化合物；
スチレンスルホン酸等のスルホン酸基及びエチレン性二重結合を有する化合物、並びにスルホン酸塩基及びエチレン性二重結合を有する化合物；
（メタ）アクリル酸オキシエチルアミドフォスフェート等のリン酸基及びエチレン性二重結合を有する化合物、並びにリン酸塩基及びエチレン性二重結合を有する化合物。
【００３５】
尚、カルボン酸塩基、スルホン酸塩基、及びリン酸塩基の対カチオンはアンモニウムイオン及びアルカリ金属イオン類等が好ましく、特に、アンモニウムイオン、カリウムイオン、及びナトリウムイオンが好ましい。
特に、（ａ３）酸基とエチレン性二重結合を有する単量体として、カルボキシル基及びエチレン性二重結合を有する化合物、並びにカルボン酸塩基及びエチレン性二重結合を有する化合物が好ましく、アクリル酸及びメタクリル酸が特に好ましい。
これらの（ａ３）単量体は、単独で又は組み合わせて用いることができ、本発明が目的とする塗料用添加剤の特性に応じて適宜使用することができる。
【００３６】
本発明は、（ａ）重合性不飽和単量体が、さらに、（ａ４）その他の単量体を含んで成る塗料用添加剤を提供することが好ましい。
本発明における「（ａ４）その他の単量体」（以下「（ａ４）単量体」ともいう）とは、上述の（ａ１）〜（ａ３）以外のエチレン性二重結合を有する単量体であって、上述の（ａ１）〜（ａ３）と共重合（ラジカル重合）することができる単量体を言う。目的とする（Ａ）水性樹脂の性質に応じて適宣使用することができる。「エチレン性二重結合」については上述のとおりである。
【００３７】
（ａ４）その他の単量体は、（Ａ）水性樹脂の後述するガラス転移温度（以下「Ｔｇ」と略す）を制御するために重要である。Ｔｇをより高くすることで、塗料用添加剤の表面タック性能が向上し、また耐汚染性能も向上すると考えられる。
【００３８】
（ａ４）その他の単量体として、例えば、（メタ）アクリル酸アルキルエステル類を例示することができ、これらが好ましい。
（メタ）アクリル酸アルキルエステル類として、例えば、メチル（メタ）アクリレート、エチル（メタ）アクリレート、プロピル（メタ）アクリレート、ブチル（メタ）アクリレート、ヘキシル（メタ）アクレレートオクチル（メタ）アクリレート、オクチル（メタ）アクリレート、２−エチルヘキシル（メタ）アクリレート、デシル（メタ）アクリレート、ドデシル（メタ）アクリレート等を例示できる。
（メタ）アクリル酸アルキルエステル類は、単独で又は組み合わせて用いることができる。
【００３９】
本発明に係る（Ａ）水性樹脂は、（ａ）重合性不飽和単量体を、ラジカル重合することによって得ることができる。目的とする（Ａ）水性樹脂を得ることができる限り、重合方法は特に制限されるものではなく、一般的なラジカル重合方法を用いて（Ａ）水性樹脂を得ることができる。例えば、（ａ）重合性不飽和単量体を、有機溶媒中で重合し、水性媒体に置換して得ることができ、この方法が好ましい。（Ａ）水性樹脂は、その水溶性等の特性に応じ、必要に応じてアルカリ性物質で中和してよい。
（Ａ）水性樹脂は、マイクロエマルジョンの形態に調製することが好ましく、より少量で低汚染性能が発揮される。
【００４０】
（Ａ）水性樹脂のガラス転移温度（Ｔｇ）は、塗料用添加剤として使用することを考慮すると、２０℃以上であることが好ましく、４０℃以上であることがより好ましく、６０℃以上であることが特に好ましい。（Ａ）水性樹脂のＴｇが２０℃未満の場合、形成される塗膜を大気中に暴露すると、大気中の汚染物質が塗膜に付着し易くなり得、耐汚染性が低下し得るからである。
【００４１】
（Ａ）水性樹脂のＴｇは、使用する単量体の質量分率を調整することにより、設定することができる。（Ａ）水性樹脂のＴｇは、各単量体から得られる単独重合体（ホモポリマー）のＴｇと、（Ａ）水性樹脂中で使用される単量体の質量分率から、下記の計算式（ｉ）を用いて求めることができる。この計算によって求められるＴｇを目安にして、モノマー組成を決定することが好ましい。
（ｉ）：１/Ｔｇ＝Ｗ１/Ｔｇ１＋Ｗ２/Ｔｇ２＋・・・＋Ｗｎ/Ｔｇｎ
［前記式（ｉ）中、Ｔｇは（Ａ）水性樹脂のガラス転移温度を示し、Ｗ１、Ｗ２、・・・Ｗｎは各単量体の質量分率を示し、Ｔｇ１、Ｔｇ２、・・・Ｔｇｎは対応するモノマーの単独重合体のガラス転移温度を示す。］なお単独重合体のＴｇは、「ＰＯＬＹＭＥＲ  ＨＡＮＤＢＯＯＫ」（第４版；John Wiley ＆ Sons,Inc.発行）等の刊行物に記載されている数値を採用すればよい。
【００４２】
例えば、下記の単量体の単独重合体のＴｇは、以下の通りである：
メタクリル酸２−ヒドロキシエチル：５５℃
メタクリル酸：１３０℃
メチルメタクリレート：１０５℃
ｎ−ブチルアクリレート：−５４℃
尚、（Ａ）水性樹脂のＴｇを算出する際、（ａ１）単量体、（ａ３）単量体及び（ａ４）単量体を考慮し、（ａ２）単量体は、少量であるので考慮しなかった。
【００４３】
本発明における（Ａ）水性樹脂の水酸基価は、８０ｍｇＫＯＨ/ｇより大きいことが好ましく、２１０ｍｇＫＯＨ/ｇ以上であることが好ましく、２４０ｍｇＫＯＨ/ｇ以上であることが特に好ましい。
本明細書で「水酸基価」とは、樹脂１ｇをアセチル化するとき、水酸基と結合した酢酸を中和するために要する水酸化カリウムのｍｇ数を示す。
本発明では、具体的には、下記式（ｉｉ）で算出される。
（ｉｉ）：水酸基価＝（（ａ１）単量体の重量／（ａ１）単量体の分子量）×（ａ１）単量体１モルに含まれる水酸基のモル数×ＫＯＨの式量×１０００／（Ａ）水性樹脂の重量
【００４４】
本発明に係る（Ａ）水性樹脂の酸価は、２０〜６０ｍｇＫＯＨ／ｇである。（Ａ）水性樹脂の酸価が２０ｍｇＫＯＨ／ｇより低いと、（Ａ）水性樹脂の安定性及び塗膜の耐汚染性が低下し、（Ａ）水性樹脂の酸価が６０ｍｇＫＯＨ／ｇよりも高いと、塗膜の耐水性が低下する。（Ａ）水性樹脂の酸価が、上述の特定の範囲内に維持されることによって、塗膜に、優れた耐水性と耐汚染性を与えるとともに、耐候性及び表面タック等の性能をバランスよく付与することができると考えられる。
【００４５】
尚、本発明に係る（Ａ）水性樹脂の「酸価」は、樹脂１ｇ中に含まれる酸基が全て遊離した酸であると仮定して、それを中和するために必要な水酸化カリウムのｍｇ数の計算値で表す。従って、実際の系内で塩基として存在しているとしても、遊離した酸として考慮する。これは、（ａ３）単量体が含む酸基と対応する。本発明に係る「酸価」は、下記式（ｉｉｉ）で求めることができる。
（ｉｉｉ）：酸価＝（（ａ３）単量体の重量／（ａ３）単量体の分子量）×（ａ３）単量体１モルに含まれる酸基のモル数×ＫＯＨの式量×１０００／（Ａ）水性樹脂の重量
【００４６】
（ａ）重合性不飽和単量体の重合は、例えば、通常の溶液重合の方法を使用して、有機溶媒中で適宣触媒等を用いて、上述の（ａ）重合性不飽和単量体をラジカル重合することで行うことができる。ここで「有機溶媒」とは、（ａ）重合性不飽和単量体を重合するのに用いることができ、重合反応後の塗料用添加剤としての特性に実質的に悪影響を与えないものであれば特に限定されることはない。そのような溶媒として、例えば、メタノール、エタノール及びプロパノール等の低級アルコール及び酢酸エチル等のエステル並びにそれらの組み合わせを例示することができる。
【００４７】
（ａ）重合性不飽和単量体の重合の反応温度、反応時間、有機溶媒の種類、単量体の種類及び濃度、攪拌速度、並びに触媒の種類及び濃度等の重合反応の条件は、目的とする（Ａ）水性樹脂の特性等によって、適宣選択され得るものである。
【００４８】
「触媒」とは、少量の添加によって（ａ）重合性不飽和単量体の重合を起こさせることができる化合物であって、有機溶媒中で使用することができるものが好ましい。例えば、過硫酸アンモニウム、過硫酸ナトリウム、過硫酸カリウム、ｔ−ブチルペルオキシベンゾエート、２，２−アゾビスイソブチトニトリル（ＡＩＢＮ）及び２，２−アゾビス（２−アミジノプロパン）ジヒドロクロリド、及び２，２−アゾビス（２，４−ジメチルバレロニトリル）等を例示することができ、特に、２，２−アゾビスイソブチロニトリル（ＡＩＢＮ）が好ましい。
【００４９】
本発明における重合には、連鎖移動剤等を適宣用いることができる。分子量を調節するための「連鎖移動剤」としては、当業者に周知の化合物を使用できる。例えば、ｎ−ドデシルメルカプタン及びラウリルメチルメルカプタン等のメルカプタン類を例示できる。
【００５０】
重合後、有機溶媒は水性媒体によって置換することが好ましい。水性媒体による有機溶媒の置換は、常套の方法を使用できる。例えば、有機溶媒を蒸留することによって、留去した後水性媒体を加える方法、水性媒体を加えた後有機溶媒を蒸留によって留去する方法を例示できる。
【００５１】
本明細書において「水性媒体」とは、蒸留水、イオン交換水及び純水などのいわゆる水をいうが、水溶性の有機溶剤、例えばアセトン及び低級アルコール等を含むことができる。有機媒体を水性媒体に置換することによって、（Ａ）水性樹脂を得ることができる。
【００５２】
（Ａ）水性樹脂の特性に応じて、（Ａ）水性樹脂を中和してもよい。ここで「中和」は、通常中和に用いられるアルカリ性物質を加えることで行うことができる。その結果、（Ａ）水性樹脂のアニオン基、特にカルボキシル基が中和されて、（Ａ）水性樹脂に水溶性が付与され得る。しかし（Ａ）水性樹脂は、完全に水溶性である必要はなく、本発明に係る塗料用添加剤を加えて得られる塗料の特性を悪くしない程度の水溶性であればよい。
【００５３】
本明細書において「アルカリ性物質」とは、水に溶解することによって７より大きなPHを呈する物質をいい、通常アルカリ性物質の形態は気体、液体及び固体を問わないが、水に溶解性せしめた水溶性の形態のものが取り扱いやすく、また、中和反応を制御し易いので好ましい。このような「アルカリ性物質」として、例えば、アンモニア、ナトリウム及びカリウム等のアルカリ金属、カルシウム及びマグネシウム等のアルカリ金属、カルシウム及びマグネシウム等のアルカリ土類金属等を例示できるが、アンモニア水ナトリウム水溶液及びカリウム水溶液が好ましい。
【００５４】
アルカリ性物質は、（Ａ）水性樹脂を含む水性媒体のｐＨが８．０以上となるように加えることが好ましく、ｐＨが８．０〜１０．０となるように加えることがより好ましく、ｐＨが８．０〜９．５となるように加えることが特に好ましい。
【００５５】
本発明に係る塗料は、本発明に係る塗料用添加剤を含んで成るものであれば、特に限定されるものではない。例えば、キシレン樹脂、アルキド樹脂、ウレタン樹脂、エポキシ樹脂、アクリル樹脂等を主成分とする一般的な塗料の全ては、本発明に係る塗料用添加剤を含む場合、本発明に係る塗料に含まれる。
【００５６】
本発明に係る塗料は、上塗り剤としても下塗り剤（中塗り剤及びいわゆるシーラーを含む）としても使用できる。ここで「上塗り剤」とは、トップコートとも呼ばれ、最も外側に塗工される塗料をいい、外観の向上、つやだし、耐水性の向上、耐候性の向上等を目的として塗工される塗料をいう。一方、「下塗り剤」とは、上塗り剤以外の塗料をいい、主に防水性、防湿性、基材密着性の向上等を目的として、基材に直接塗工されるシーラー（下地調整剤又はプライマーと呼ばれることもある）、並びに主に上塗り剤とシーラーとの間をつなぎ、防水性、防湿性、耐ブリスター性の向上等を目的として塗工される中塗り剤を含む。
本発明の塗料は、種々の基材へ塗工される。基材としては、金属、木質材料、プラスチック、無機質建材等、一般的なもの全てに塗工可能である。
【００５７】
本発明の塗料は、当業者にとって周知である顔料、充填剤、防錆剤、増粘剤、分散剤、消泡剤、防腐剤、成膜助剤等を必要に応じて含有してよい。
顔料とは、通常、顔料とされるものであれば特に限定されることはない。顔料は、通常、有機顔料と無機顔料に分類される。
有機顔料として、例えば、ファストエロ、ジアゾエロー、ジアゾオレンジ及びナフトールレッド等の不溶性アゾ顔料、銅フタロシアニン等のフタロシアニン系顔料、ファナールレーキ、タンニンレーキ及びカタノール等の染色レーキ、イソインドリノエローグリーニッシュ及びイソエンドリノエローレディッシュ等のイソインドリノ系顔料、キナクリドン系顔料、ペリレンスーカット及びペリレンマルーン等のペリレン系顔料等を例示できる。
無機顔料として、例えば、カーボンブラック、鉛白、鉛丹、黄鉛、銀朱、群青、酸化コバルト、二酸化チタン、チタニウムイエロー、ストロンチウムクロメート、モリブテン赤、モリブテンホワイト、鉄黒、リトボン、エメラルドグリーン、ギネー緑、コバルト青等を例示できる。
【００５８】
充填剤とは、性能向上、コスト低減等の目的で添加される物質をいい、通常充填剤とされるものであれば、特に制限されるものではない。具体的には、炭酸カルシウム、炭酸マグネシウム、シリカ、タルク、クレー、アルミナ等を例示できる。
防錆剤とは、素材の腐食を抑制するために加えられる物質をいい、通常、防錆剤とされるものであれば、特に制限されるものではない。例えば、鉛丹、白鉛、亜鉛化鉛、塩基性硫酸白鉛、塩基性クロム酸鉛、鉛酸カルシウム、クロム酸亜鉛、鉛酸シアナミド、亜粉末、ジクロロメート、バリウムクロメート、亜硝酸ソーダ、ジシクロヘキシルアンモニウムニトリル、シクロヘキシルアミンカーボネート、防錆油等を例示できる。
【００５９】
増粘剤とは、通常、増粘剤とされるものであれば特に限定されることはない。例えば、アルカリ増粘型の増粘剤として、変性アクリルポリマーを、会合型の増粘剤として、ウレタン変性ポリエーテル及びポリエーテル等を例示できる。アルカリ増粘型の増粘剤として、例えば、ヒドロキシエチルセルロース（ＳＰ６００（商品名）ダイセル化学社製)、ＳＮシックナー６１５（商品名）（サンノプコ（株）製)、ＡＳＥ６０（商品名）（Ｒ＆Ｈ（株）製）、ＫＡ１０Ｋ（商品名）（ヘンケルテクノロジーズジャパン（株）製）などを例示できる。また会合型の増粘剤として、例えば、ＳＮ８１２（商品名）（サンノプコ（株）製）、ＲＭ８Ｗ（商品名）（Ｒ＆Ｈ（株）製）、ＵＨ７５２（商品名）（ＡＤＥＫＡ（株）製）等を例示できす。
【００６０】
分散剤とは、通常、分散剤とされるものであれば特に限定されることはない。例えば、トリポリリン酸カリウム（太平化学産業（株）製）、プライマール８５０（商品名）（ローム＆ハース社製）、デモールＥＰ（商品名）（花王（株）製）ディスコートＮ−１４（商品名）（第一工業製薬（株）製）、オロタン１６５Ａ（商品名）（Ｒ＆Ｈ製）、ＳＮディスパーサント５０２０（商品名）(サンノプコ（株）製)を例示できる。
【００６１】
消泡剤とは、通常、消泡剤とされるものであれば特に限定されることはない。例えば、疎水性シリカ、金属石鹸系、アマイド系、変性シリコーン系、シリコーンコンパウンド系、ポリエーテル系、エマルション系、粉末系などがある。例えば、疎水性シリカとして、ノプコＳＮデフォーマー７７７（商品名）（サンノプコ（株）製）、ＳＮデフォーマーＶＬ（商品名）（サンノプコ（株）製）、金属石鹸系ではノプコＮＸＺ（商品名）（サンノプコ（株）製）、アマイド系消泡剤として、ノプコ２６７−Ａ（商品名）（サンノプコ（株）製）、変性シリコーン系消泡剤として、シリコーンＫＭ８０（商品名）（信越化学製）、シリコーンコンパウンド系消泡剤として、ＳＮデフォーマー１２１Ｎ（商品名）（サンノプコ（株）製）、ポリエーテル系消泡剤として、ＳＮデフォーマーＰＣ（商品名）（サンノプコ（株）製）、エマルション系消泡剤として、ノプコＫＦ−９９（商品名）（サンノプコ（株）製）、粉末系消泡剤として、ＳＮデフォーマー１４−ＨＰ（商品名）（サンノプコ（株）製）などを例示できる。
【００６２】
防腐剤として、例えば、ＡＣＴＩＣＩＤＥ  ＬＧ（商品名）（ソージャパン（株）製）、ＡＣＴＩＣＩＤＥ  ＭＢＳ（商品名）（ソージャパン（株）製）などを例示できる。
成膜助剤とは、通常、成膜助剤とされるものであれば特に限定されることはない。例えば、ＣＳ−１２（商品名）（チッソ（株）製）、ベンジルアルコール、ブチルグリコール、２−エチルヘキシルグリコ−ル、フェニルプロピレングリコール、ジブチルジグリコールや、ジプロピレングリコールモノｎ−ブチルエーテル、トリプロピレンモノグリコールｎ−ブチルエーテル、エチレングリコールモノエチルエーテル、エチレングリコールモノｎ−ブチルエーテル、ジエチレングリコールモノｎ−ブチルエーテルなどの多価アルコールモノアルキルエーテルの有機エステル類、３−エトキシプロピオン酸エステル類、酢酸３−メトキシ−３−メチル−ブチル等を例示できる。
【００６３】
更に、本発明に係る塗料用添加剤及び塗料は、下記式（ＩＶ）に示すポリジメチルシロキサン構造の両末端にメチル基を有する化合物（一般的にシリコンオイルと呼ばれる）を含むことができる。
（ＩＶ）：［−Ｓｉ（ＣＨ３）２−Ｏ−］ｎ
［ここで、ｎは、通常、１０〜１００の自然数。］
シリコンオイルを加えると、形成される塗膜の耐汚染性が向上し得る。乾燥後の塗膜にジメチルシランが撥水性を与え、汚れの付着を防止し得るからである。
このようなシリコンオイルとして、具体的には、例えば、Ｘ−２２  １７３ＤＸ、Ｘ−２２  １７０ＢＸ、Ｘ−２２  １７０ＤＸ、Ｘ−２２  １７６ＤＸ、Ｘ−２２  １６０Ｆ（商品名）（信越化学工業（株）製）などを例示できる。
【００６４】
シリコンオイルを、塗料用添加剤及び塗料に加える時期は、本発明が目的とする塗料用添加剤及び塗料を得ることができる限り特に限定されるものではない。例えば、（Ａ）水性樹脂を製造する段階で、（ａ）重合性不飽和単量体に加えて、単量体の重合時に存在させてもよいし、（Ａ）水性樹脂製造後に水性樹脂に加えることもでき、塗料を製造する際に塗料に加えることもできる。
【００６５】
このようなシリコンオイルには、「エチレン性二重結合を有するシリコンオイル」が含まれる。「エチレン性二重結合を有するシリコンオイル」とは、ラジカル重合反応によって得られる（Ａ）水性樹脂に、下記式（ＩＶ）に示すポリジメチルシロキサン構造を付与することができる化合物をいい、本発明に係る（Ａ）水性樹脂が得られ、目的とする塗料用添加剤を得ることができるものであれば特に制限されるものではない。
（ＩＶ）：［−Ｓｉ（ＣＨ３）２−Ｏ−］ｎ
［ここで、ｎは、１０〜１００の自然数。］
「エチレン性二重結合」については上述のとおりである。
「エチレン性二重結合を有するシリコンオイル」を塗料に加える時期は、（Ａ）水性樹脂を製造する段階で、（ａ）重合性不飽和単量体に加えることが好ましい。
【００６６】
このようなエチレン性二重結合を有するシリコンオイルとして、ポリジメチルシロキサン構造の片末端側にエチレン性二重結合を有するシリコンオイルが好ましく、例えば、Ｘ−２２  １７４ＤＸ（商品名）、Ｘ−２２  ２４２６、Ｘ−２２  ２４７５（商品名）（信越化学工業（株）製）を例示することができ、Ｘ−２２  １７４ＤＸ（商品名）が好ましい。
【００６７】
エチレン性二重結合を有するシリコンオイルを用いると、形成される塗膜の耐汚染性がより向上し得ると考えられ、より好ましい。エチレン性二重結合を有するシリコンオイルを使用すると、（Ａ）水性樹脂中にジメチルシロキサン構造を組み込むことができるので、乾燥後の塗膜にジメチルシロキサン構造が撥水性を与え、汚れの付着を防止し得るからである。更に、ジメチルシロキサン構造が化学結合によって（Ａ）水性樹脂中に組み込まれるので、性能がより長期的に維持され得る。
エチレン性二重結合を有するシリコンオイルは、単独又は組み合わせて使用することができる。尚、エチレン性二重結合を有するシリコンオイルは、（Ａ）水性樹脂のＴｇの計算の際は考慮しない。
【００６８】
上述したように本発明に係る塗料用添加剤は、（ａ）重合性不飽和単量体を重合して得られた（Ａ）水性樹脂を含んで成る。
本発明の塗料用添加剤は、従来の添加剤と比較して、塗料から形成される塗膜は、耐水性と耐汚染性に優れ、更に、耐候性及び表面タック等に総合的にバランスよく優れる。これは以下の理由によると考えられる。
【００６９】
本発明の塗料用添加剤は、塗料中で保護コロイドとして機能し、塗料から形成される塗膜の表面に、塗膜が乾燥すると現れると考えられる。雨が降ると、塗料用添加剤に含まれる親水基、即ち「親水性の高いヒドロキシル基」が塗膜の表面に析出し、塗膜に付着した汚れを効率的に洗い流す効果を生じえるので、耐汚染性が向上すると推察される。
また（Ａ）水性樹脂の酸価は、２０〜６０ｍｇＫＯＨ／ｇという特定の値に制御されているので、耐水性の低下もより減少し得る。
更に、（Ａ）水性樹脂中は、（ａ２）アルコキシシリル基およびエチレン性二重結合を有する単量体を用いるので、塗膜の乾燥時に塗料用添加剤に架橋を生ずる。その結果、耐汚染性能がより持続し、耐候性及び表面タック性能も向上すると考えられる。
上述のような理由により、本発明に係る塗料用添加剤及びそれを含む塗料は優れた性質を有すると考えられるが、これらの理由により、本発明が何ら制限を受けるものではない。
【実施例】
【００７０】
以下、本発明を実施例及び比較例により具体的かつ詳細に説明するが、これらの実施例は本発明の一態様にすぎず、本発明はこれらの例によって何ら限定されるものではない。尚、実施例において部とは、重量部を意味する。
【００７１】
<（Ａ）水性樹脂を含む塗料用添加剤Ａ１〜Ａ９、Ａ’１０〜Ａ’１２の製造>
以下、（Ａ）水性樹脂の製造に使用した単量体（ａ）を示す。
（ａ１）ヒドロキシル基およびエチレン性二重結合を有する単量体として、
（ａ１−１）メタクリル酸２−ヒドロキシルエチル（和光純薬工業（株）製）を用いた。
（ａ２）アルコキシシリル基とエチレン性二重結合を有する単量体として、
（ａ２−１）３−メタクリロキシプロピルトリメトキシシラン（ＳＺ−６０３０  東レ・ダウコーニング（株）製）を用いた。
（ａ３）酸基とエチレン性二重結合を有する単量体として、
（ａ３−１）メタクリル酸（和光純薬工業（株）製）を用いた。
（ａ４）その他エチレン性二重結合を有する単量体として、
（ａ４−１）メチルメタクリレート（和光純薬工業（株）製）及び
（ａ４−２）ｎ−ブチルアクリレート（和光純薬工業（株）製）を用いた。
【００７２】
攪拌翼、温度計、及び還流冷却器を備えた四つ口フラスコに、表１に記載した量で単量体とｎ−ＤＭ（ｎ−ドデシルメルカプタン）及び場合によりエチレン性二重結合を有するシリコンオイル（Ｘ−２２  １７４ＤＸ（商品名）、信越化学工業（株）製）を加え、１００部の２−プロパノール（和光純薬工業（株）製）、及び１部の２，２’−アゾビスイソブチロニトリル（大塚化学（株）製）を加えた。８０℃にて４時間攪拌して化合物を共重合した。反応混合物を室温に冷却後、５００部の水を加えながら、アンモニア水を加えて混合物のｐＨが９になるように調製した。２−プロパノールを減圧除去することで除去して、均一で透明な混合物、即ち、水性媒体中に存在する（Ａ）水性樹脂を得た。得られた（Ａ）水性樹脂をそのまま塗料用添加剤Ａ１〜Ａ９及びＡ’１０〜Ａ’１２とした。塗料用添加剤Ａ１〜Ａ９及びＡ’１０〜Ａ’１２の濃度は、いずれも２０重量％であった。尚、この濃度は、１０５℃のオーブン中で３時間乾燥し残留する部分の、乾燥前の重量に対する重量百分率である。
【００７３】
【表１】
2010254911.tif 000002
水性樹脂の酸価、水酸基価、ガラス転移温度（Ｔｇ）は、上述した計算式（ｉ）〜（ｉｉｉ）を用いて求めた。尚、水性樹脂のＴｇを求める際、ｎ−ＤＭ、Ｘ２２  １７４ＤＸ及び（ａ２−１）単量体については、考慮しなかった。
【００７４】
次に、塗料用添加剤Ａ１〜Ａ９又はＡ’１０〜Ａ’１２を含有する塗料を作製し、その性質を評価した。以下、塗料の製造及びその性質の評価について記載する。
<塗料の作成>
水性樹脂（ヨドゾールＡＤ１３８（商品名）、ヘンケルテクノロジーズジャパン（株）製）１００部に対し、ヒドロキシエチルセルロース（ＳＰ６００（商品名）、ダイセル化学社製）を０．０６部、蒸留水を３．３部、エチレングリコール（和光純薬工業（株）製）を０．６部、４％トリポリリン酸カリウム（太平化学産業（株）製）を２．３３部、プライマール８５０（商品名）（ローム＆ハース社製）を０．１５部、チタン（ＣＲ９７（商品名）、石原産業社製）２１．３部及びＣＳ１２（商品名）（チッソ社製）７部を混合して、塗料用混合物を得た。その混合物１００部に塗料用添加剤Ａ１〜Ａ９又はＡ’１０〜Ａ’１２を添加して、実施例１〜１０及び比較例１〜４の塗料を得た。塗料用添加剤Ａ１〜Ａ９及びＡ’１０〜Ａ’１２の添加量については、表２に示した。尚、塗料用添加剤の重量部は、水性媒体を含む重量部である。
【００７５】
塗料用添加剤Ａ１〜Ａ９(実施例１〜１０)、Ａ’１０〜Ａ’１２（比較例１〜４）を含有する塗料について、以下の評価試験を行った、
<塗膜の耐汚染性>
各々の塗料をアルミ板（ユタカパネルサービス）にウェット状態で約５００μｍの厚さになるように塗布し、十分に乾燥させて塗膜を得た。そのアルミ板について三ヶ月間屋外暴露を行い、暴露後の塗膜の表面の汚れ方を目視により評価した。評価基準は以下の通りである。
◎：全く汚れていない
○：若干汚れが付着しているが実用上問題なし。
× ：雨筋がくっきり観察される。
その結果を表２に示す。
【００７６】
<塗膜の耐候性>
各々の塗料をアルミ板（ユタカパネルサービス）にウェット状態で約５００μｍ厚さになるように塗布し、十分に乾燥させて塗膜を得た。
次に、アイスーパーＵＶテスターＷタイプ（ＳＵＶ−Ｗ−１３：岩崎電気製）で促進耐候性試験を行った。具体的には、ブラックパネル温度６０℃の条件で、２９５〜４５０ｎｍの波長の紫外線を４時間照射し、２．１ｋｇ・ｃｍ２の水圧で３０秒間、シャワーから水を噴射した。９０％の湿度、３０℃の外温の下で、結露を生成させた状態を４時間確保した。
上述のウェザーメーター内に保持する前後の塗膜の光沢を、変角光沢計（ＮＩＰＰＯＮ  ＤＥＮＳＨＯＫＵ  ＫＯＵＧＹＯＵ（株））を用いて測定し、光沢維持率を算出した。評価基準は以下の通りである。
○： 光沢維持率８０％より高い
△： 光沢維持率６０％〜８０％
×： 光沢保持率６０％未満
その結果を表２に示す。
【００７７】
<塗膜の耐水性>
各々の塗料をアルミ板（ユタカパネルサービス）にウェット状態で約５００μｍの厚さになるように塗布し、十分に乾燥させて塗膜を得た。塗膜を２０℃の水中に１日浸漬し、塗膜の状態を目視により観察した。評価基準は以下の通りである。
○： 変化なし
△： 塗膜が膨潤しつつある
×： ブリスターが観察されるまたは溶出している
その結果を表２に示す。
【００７８】
<塗膜の表面タック性>
各々の塗料をアルミ板（ユタカパネルサービス）にウェット状態で約５００μｍの厚さになるように塗布し、十分に乾燥させて塗膜を得た。その塗膜の表面のタック性を指触により観察した。評価基準は以下の通りである。
○： タックが観察されない
△：わずかにタックが観察される
×： タックが観察される
その結果を表２に示す。
【００７９】
<塗膜の総合評価>
以上の塗膜の評価から、塗料用添加剤を総合評価した。評価基準は以下の通りである。
◎：耐汚染性能が◎で、かつ、他の性能に×が含まれないもの。
○：耐汚染性能が○で、かつ、他の性能が◎又は○であるもの。
△：耐汚染性能が○で、かつ、他の性能に△が含まれ、×が含まれないもの。
×：いずれかの性能に×が含まれるもの。
その結果を表２に示す。
【００８０】
【表２】
2010254911.tif 000003
【００８１】
表２に示すように、実施例１〜１０の塗料は、本発明に係る塗料用添加剤Ａ１〜Ａ９を含んでいるので、形成される塗膜の耐水性と耐汚染性に優れ、更に、耐候性及び表面タック等の総合的な性能にバランスよく優れる。特に、実施例２〜４及び６の塗料は優れ、総合評価が、◎と成っている。これに対し、比較例１〜４の塗料は、本発明に係る塗料用添加剤Ａ１〜Ａ９を含まないので、形成される塗膜は、耐水性と耐汚染性に優れることはなく、総合的な性能のバランスに劣る。具体的には、比較例１〜３の塗料は耐汚染性に乏しく、比較例４の塗料は、耐候性、耐水性に乏しい。
これらの結果から、本発明に係る塗料用添加剤Ａ１〜Ａ９が優れた効果を有することは、明らかである。